ЭКСТРУДИРОВАННЫЕ СО ВСПЕНИВАНИЕМ ПОЛИМЕРНЫЕ КОМПОЗИЦИИ И СПОСОБЫ ИЗГОТОВЛЕНИЯ ЭКСТРУДИРОВАННЫХ СО ВСПЕНИВАНИЕМ ПОЛИМЕРНЫХ КОМПОЗИЦИЙ

1. Промышленное изделие, содержащее
экструдированную со вспениванием полимерную композицию, содержащую полимер на основе этилена и эластомер на олефиновой основе;
3
отличающееся тем, что полимер на основе этилена имеет плотность по меньшей мере 0,91 г/см,
3
отличающееся тем, что эластомер имеет плотность менее 0,91 г/см,
отличающееся тем, что экструдированная со вспениванием полимерная композиция имеет коэффициент вспенивания по меньшей мере 20 %,
отличающееся тем, что экструдированная со вспениванием полимерная композиция имеет модуль накопления DMA при 0°C менее 130 МПа.
2. Промышленное изделие по п. 1, отличающееся тем, что полимер на основе этилена присутствует в количестве от 10 до 90 мас.% в расчете на всю массу экструдированной со вспениванием полимерной композиции, при этом эластомер на олефиновой основе присутствует в количестве в диапазоне от 10 до 90 мас.% экструдированной со вспениванием полимерной композиции, при этом объединенные массы полимера на основе этилена и эластомера составляют по меньшей мере 70 мас.% экструдированной со вспениванием полимерной композиции.
3. Промышленное изделие по п. 1, отличающееся тем, что экструдированная со вспениванием полимерная композиция имеет модуль накопления DMA при 23°C, который по меньшей мере на 25% меньше модуля накопления DMA при 23°C невспененной, но в остальном идентичной полимерной композиции.
4. Промышленное изделие по п. 1, отличающееся тем, что полимер на основе этилена представляет собой гомополимер полиэтилена низкой плотности, при этом эластомер на олефиновой основе выбран из группы, состоящей из интерполимера этилена/альфа-олефина, олефинового блок-сополимера, олефинового блочного композита, этилен-пропилен-диенового мономера (EPDM) и комбинации двух или более из них.
3
5. Промышленное изделие по п. 1, отличающееся тем, что экструдированная со вспениванием полимерная композиция имеет плотность менее 0,7 г/см.
6. Промышленное изделие по п. 1, отличающееся тем, что экструдированная со вспениванием полимерная композиция дополнительно содержит один или несколько компонентов, выбранных из антиоксидантов, УФ-стабилизаторов, антиадгезивов, сшивающих агентов, наполнителей и пластификаторов.
2
2
3
3
7. Промышленное изделие по п. 1, отличающееся тем, что полимер на основе этилена имеет индекс расплава (I) в диапазоне от 0,1 до 10 г/10 мин и плотность в диапазоне от 0,91 до 0,93 г/см, при этом эластомер на олефиновой основе имеет индекс расплава (I) в диапазоне от 0,5 до 10 г/10 мин и плотность в диапазоне от 0,85 до 0,88 г/см.
8. Способ изготовления экструдированной со вспениванием полимерной композиции, включающий
объединение полимера на основе этилена, эластомера на олефиновой основе, зародышеобразователя и вспенивающего вещества с образованием вспениваемой полимерной композиции,
экструдирование по меньшей мере части вспениваемой полимерной композиции через экструдер с образованием экструдированной со вспениванием полимерной композиции,
отличающийся тем, что стадию экструзии выполняют при линейной скорости по меньшей мере 1 метр в минуту,
3
отличающийся тем, что полимер на основе этилена имеет плотность по меньшей мере 0,91 г/см,
3
отличающийся тем, что эластомер имеет плотность менее 0,91 г/см,
отличающийся тем, что экструдированная со вспениванием полимерная композиция имеет коэффициент вспенивания по меньшей мере 20%.
9. Способ по п. 8, дополнительно включающий предварительное смешивание полимера на основе этилена и эластомера на олефиновой основе с образованием предварительной полимерной смеси, подачу по меньшей мере части предварительной полимерной смеси в экструдер и объединение зародышеобразователя и вспенивающего вещества с предварительной полимерной смесью, находящейся в экструдере, с образованием вспениваемой полимерной композиции.
10. Способ по п. 8, отличающийся тем, что зародышеобразователь выбран из группы, состоящей из фторсодержащей смолы, нитрида бора, оксида алюминия, диоксида кремния, поли (4-метилпентена), диоксида циркония, талька, азодикарбонамида, 4,4“-оксибисбензолсульфонилгидразида и комбинаций двух или более из них; при этом вспенивающее вещество представляет собой инертный газ, выбранный из группы, состоящей из диоксида углерода, азота, гелия, аргона, метана, пропана, бутана, пентана, дихлордифторметана, дихлормонофторметана, монохлордифторметана, трихлормонофторметана, монохлорпентафторэтана, трихлортрифторэтана и комбинаций двух или более из них.